Brevet FR3036958A1 — publié le 20161209

La présente invention concerne le domaine des vernis à ongles. Les vernis à ongles peuvent être classés actuellement en deux grandes catégories : On tonnait, d'une part, les vernis à ongles à base nitrocellulose diluée par des solvants organiques, contenant aussi un plastifiant, une ou plusieurs résines et un agent thixotrope dans le cas des produits colorés. Ces vernis sont faciles à appliquer en une ou plusieurs couches minces sur les ongles. Le séchage par évaporation du solvant conduit en quelques minutes à la création d'un film qui adhère à l'ongle et durcit. Le démaquillage s'effectue par application d'un coton imbibé d'une solution dissolvante (acétate d'éthyle, ....) qui solubilise le vernis pour l'éliminer totalement de l'ongle. Ces vernis présentent une faible tenue de la brillance, qui diminue après quatre jours en moyenne, ainsi qu'une faible résistance à l'usure : selon l'activité de la personne, le vernis solvanté appliqué sur les ongles doit donc être renouvelé au bout de quelques jours, une semaine au plus. Pour augmenter la résistance et la durée du vernis sur l'ongle, ont été proposés d'autre part des vernis dénommés « vernis gels ». La composition de base renferme, outre le(s) polymère(s) filmogène(s) à base de cellulose, des monomères et/ou oligomères de faible masse molaire, polymérisables par UV. Le durcissement du vernis exige donc, après application du vernis gel sur les ongles, l'exposition de ceux-ci pendant quelques minutes sous une lampe à rayons ultra-violets, en vue de réaliser la polymérisation/réticulation. Une fois réticulés, ces polymères confèrent au vernis une plus grande résistance et donc une plus longue durée sur l'ongle. Ce type de vernis-gel très résistant, peut alors rester sur l'ongle au moins deux semaines sans être endommagé. Cependant la pousse de l'ongle implique de renouveler leur application au-delà de ce délai. La résistance améliorée des vernis-gels par rapport aux vernis-solvants présente cependant un inconvénient majeur : ces vernis-gels sont beaucoup plus difficiles à démaquiller : alors que pour retirer un vernis solvant un simple passage d'un coton imbibé de solvant suffit, la dissolution d'un vernis 3036958 2 gel exige le contact, voire le trempage direct, de l'ongle avec un dissolvant (très souvent à base d'acétone) pendant au moins dix minutes. Ce contact prolongé avec un dissolvant est en outre traumatisant pour l'ongle. Un temps de pose plus long, la nécessité de disposer d'une lampe UV lors de l'application, et un 5 démaquillage long, fastidieux et traumatisant pour les ongles découragent les utilisateurs d'appliquer de tels vernis gels. De plus la présence d'agents de réticulation tels que des photo-initiateurs dans la composition de vernis induit deux autres inconvénients : d'une part la 10 présence de ces photo-initiateurs implique, pour éviter une polymérisation lors du stockage, que le vernis soit conditionné dans des flacons opaques, ce qui nuit à l'attractivité pour le client qui souhaite en visualiser la couleur avant achat ou utilisation, et d'autre part l'ongle est mis en contact direct avec les photo-initiateurs qui sont généralement des molécules sensibilisantes, allergisantes et 15 parfois toxiques. If subsiste donc un réel besoin d'un vernis présentant les avantages à la fois des vernis solvants et des vernis gels, sans leurs inconvénients respectifs. La présente invention a pour objectif principal de pallier les inconvénients de ces 20 deux catégories actuelles de vernis à ongles. Un premier but de l'invention est donc de proposer une composition de vernis apte à être réticulée sans exposition à une lampe UV. 25 Un autre but de l'invention est de proposer une composition de vernis présentant, après application sur l'ongle, une tenue améliorée, notamment une meilleure résistance à l'usure et une tenue de la brillance améliorée par rapport à un vernis solvanté. 30 Un autre but de l'invention est de proposer une composition de vernis présentant un temps de maquillage identique et un démaquillage équivalent à celui d'un vernis solvanté. 3036958 3 Un autre but de l'invention est de proposer une composition de vernis ne renfermant pas de substances sensibilisantes ou toxiques venant au contact de l'ongle. 5 A cet effet la composition de vernis pour les ongles selon l'invention, renfermant au moins un agent filmogène, un plastifiant et un solvant, est caractérisée en ce qu'elle comprend un ou plusieurs oligomère(s) de masse molaire supérieure à 1500 glmol et/ou dont la température de transition vitreuse Tg est supérieure à 25 °C. 10 De tels oligomères présentent la propriété d'un séchage « physique », c'est-à-dire qu'après quelques minutes, le vernis appliqué sur l'ongle est sec, ne présentant plus un caractère collant (tack), au contraire du comportement des vernis gels de l'art antérieur. Plus particulièrement, l'oligomère présente une 15 dureté Persoz d'au moins 60 s, de préférence d'au moins 80 s, de préférence encore d'au moins 100 s, lorsqu'il est appliqué sur une plaque de verre selon une épaisseur de 50 pm sec, une fois séché 24 h à 25°C à l'abri de la lumière. De manière avantageuse, la masse molaire de l'oligomère est supérieure ou 20 égale à 2000 g/mol, de préférence supérieure ou égale à 3000 g/mol. Ledit oligomère présente avantageusement une température de transition vitreuse Tg supérieure à 30 °C, de préférence supérieure à 35 °C, de préférence encore supérieure à 40°C. 25 De préférence, le ou les oligomère(s) est(sont) de type (méth)acrylate, c'est-à-dire possède des doubles liaisons acryliques ou méthacryliques disponibles pour réagir avec des radicaux. 30 Il s'est avéré que les oligomères de type (méth)acrylate satisfaisant aux conditions ci-dessus permettent d'obtenir les propriétés de brillance améliorée, une meilleure résistance à l'usure, tout en présentant un temps de maquillage identique et un démaquillage équivalent à celui d'un vernis solvanté. 3036958 4 L'oligomère de type (méth)acrylate est de préférence choisi parmi : un poly(méth)acrylate (méth)acrylé, un polyester (méth)acrylé, un polyéther (méth)acrylé, un uréthane (méth)acrylé, un polyuréthane (méth)acrylé ou un époxy (méth)acrylé ou un mélange de ceux-ci. 5 Des exemples de tels (méth)acrylates pouvant être utilisés dans les compositions selon l'invention sont les produits : Ebecryl 1200 de la société Allnex : poly(méth)acrylate acrylé, Ebecryl 4654 de la société Allnex : polyuréthane acrylé ro Doublemer 347-1 : de la société Double Bound : polyacrylate modifié silane acrylé Lumicryl 0721 de la société Estron : poly(méth)acrylate acrylé Leurs propriétés sont présentées dans le tableau 1 ci-après. 15 Oligomère Nature Masse Tg (°C) Dureté molaire Persoz (s) (g/mol) Ebecryl 1200 poly(méth)acrylate > 10.000 65 90 acrylé Ebecryl 4654 Polyuréthane acrylé 15.000 92 210 Doublemer 347-1 Polyacrylate modifié > 12.000 43 150 silane acrylé Lumicryl U 721 poly(méth)acrylate > 7.000 acrylé Tableau 1 Les valeurs de températures de transition vitreuse Tg de ces oligomères ont 20 été mesurées par calorimétrie différentielle à balayage au moyen d'un appareil de DSC (Differential Scanning Calorimetry) à compensation de puissance, DSC Q2000 (TA Instruments) 3036958 5 Les conditions opératoires étaient les suivantes : - Mode : standard - Creusets porte-échantillons en aluminium hermétiques, - Gaz de balayage : Azote de qualité U (50 ml/min) s - Rampe de température utilisée: Isotherme à -90 °C pendant 5 minutes De -90 à 200°C à 10°C/min Isotherme à 200°C pendant 5 minutes De 200 à -90°C à 20°C/min io Isotherme à -90°C pendant 5 minutes De -90 à 200°C à 10 °C/min Isotherme à 200°C pendant 5 minutes De manière avantageuse, la composition de vernis selon l'invention renferme 15 une concentration en dit oligomère comprise entre 0,1 % et 30 % en poids, de préférence comprise entre 0,5 % et 20 % en poids, de préférence encore comprise entre 1 et 15 `)/0 en poids du poids total de la composition de vernis. Avantageusement, la composition de vernis, selon l'invention, renferme une 20 teneur en solvant comprise entre 60% et 85%. Une telle teneur en solvant permet d'avoir une composition suffisamment fluide, d'application aisée sur l'ongle. Ce type de composition conduit à un film brillant sur l'ongle, sur une durée plus 25 longue que les vernis-solvants classiques. Son démaquillage est aisé, ne nécessitant pas un contact prolongé avec le dissolvant. Un premier type de composition de vernis selon l'invention, appelée première composition ou composition de base, ne renferme pas d'agent de réticulation 30 de l'oligomère, tel qu'un photo-initiateur, elle peut donc être appliquée directement sur l'ongle, évitant ainsi tout problème de sensibilisation ou d'allergie pour l'usager. 3036958 6 Un second type de composition de vernis selon l'invention, utilisable en tant que composition de finition appelée aussi composition « top-coat » ou seconde composition, destinée à être appliquée sur la composition de base, comprend, en outre, un photo-initiateur, de préférence de type radicalaire, apte à amorcer 5 la réticulation du ou des oligomères (au moins) à la lumière du jour (c'est-à-dire sans nécessiter l'utilisation d'une lampe U.V.). Ainsi le photo-initiateur n'est pas en contact direct avec l'ongle. La concentration en photo-initiateur de ladite composition « top-coat » est, 10 avantageusement, comprise entre 0,1 `)/0 et 10 % en poids, de préférence entre 0,5 % et 5 % en poids du poids total de la composition de vernis. La présente invention concerne également un procédé d'application de vernis sur un ongle comprenant les étapes successives suivantes : 15 i)Application sur l'ongle d'une première composition A, telle que décrite ci- dessus, sous la forme d'au moins un film FA, la composition A renfermant de préférence un pigment coloré et ne renfermant pas de photo-initiateur ; suivie d'un séchage dudit film FA ; ii)application, à la surface du film FA formé par la composition A, d'une 20 seconde composition B telle que décrite ci-dessus, dénommée top coat, sous la forme d'un film FB, la composition B renfermant un photo-initiateur; iii)initiation, à la lumière visible, de la réticulation de la composition B, la réticulation des oligomères de la composition B provoquant la 25 réticulation des oligomères présents à la surface du film FA, induisant une forte liaison des films FA et FB entre eux. La présence des oligomères de la première composition A permet audit film FA un séchage rapide, et autorise ainsi sans délai l'application successive de la 30 couche de la seconde composition B à la surface du premier film FA. La présente invention concerne également un kit de vernis à ongles comprenant : 3036958 7 -un contenant CA, de type flacon, renfermant une première composition A de vernis selon l'invention, sans photo-initiateur, -un contenant CB, de type flacon, renfermant une seconde composition B de vernis selon l'invention renfermant un photo-initiateur, 5 -une notice d'utilisation. Avantageusement, le contenant CA comporte des parois au moins partiellement transparentes rendant visible la teinte du vernis coloré de la première composition A lorsque celle-ci est stockée dans ledit contenant CA et 10 renferme un pigment coloré. L'utilisateur peut ainsi constater directement la teinte du vernis coloré. Avantageusement, le contenant CB comporte des parois opaques à la lumière visible et aux UV, aptes à empêcher la réticulation du vernis de la seconde 15 composition B renfermant le photo-initiateur lorsque celle-ci est stockée dans ledit contenant CB. La seconde composition B ou top-coat est généralement incolore, ou très légèrement teintée. Le kit selon l'invention peut en outre comprendre un contenant renfermant un 20 dissolvant apte à retirer les couches de vernis A et B de l'ongle, par exemple pour un démaquillage au moyen de cotons imprégnés dudit dissolvant. La présente invention va maintenant être décrite plus en détail et illustrée par les exemples, non limitatifs, ci-après : EXEMPLES Différentes compositions de vernis ont été testées, conformes à la présente invention et comparées à des compositions de l'art antérieur. Tous les pourcentages indiqués ci-après sont des pourcentages massiques. Parmi les tests réalisés sur les vernis obtenus : 25 30 3036958 8 -La brillance a été mesurée (sur une échelle de 100) avec un brillance-mètre Minolta 268 (angle d'incidence 60°) pour une application (100pm humide) faite sur carte type LENETA. -Le test d'abrasion humide consiste à mesurer la résistance à l'usure 5 causée par une brosse suite à des mouvements d'aller et retour de cette dernière sur la surface du film. Pour cela, un ou plusieurs films de 100pm humide sont appliqués sur une plaque d'aluminium. Après séchage 12h à température ambiante, la brillance de ce système est mesurée. C'est la valeur 0 aller-retour. Le système est ensuite testé et 10 la brillance est mesurée tous les 2000 aller-retours. Plus la brillance sera élevée, plus résistant sera le film. -La dureté a été mesurée à l'aide d'un pendule de "Persoz" sur le film sec formé par l'application d'une couche de 100 pm humide d'épaisseur de la composition sur une plaque de verre, et séché 24 h à température 15 ambiante (25 °C), la valeur est exprimée en secondes. -L'adhérence a été mesurée en réalisant le Cross Hatch Test sur le film sec formé par l'application d'une couche de 100 pm humide d'épaisseur de la composition sur une plaque de verre et séché une nuit à 25°C. La note 0 correspond à l'absence de perte d'adhésion. La note 5 20 correspond à la perte totale d'adhésion. Exemple comparatif 1 : Vernis-solvant classique Ce vernis a été obtenu par application de deux couches de composition colorée et une couche de « top-coat ». Les compositions respectives étaient les 25 suivantes : 3036958 9 Composition colorée : Acétate de butyle Acétate d'éthyle Nitrocellulose Acétyl tributyl citrate Copolymère acide adipique/néopentylglycol/anhydride triméllitique Stearalkonium bentonite Pigment Red 7 Lake TOTAL 5 Composition de top-coat : Acétate de butyle Acétate d'éthyle Acétate butyrate de cellulose Alcool isopropylique Copolymère acide adipique/néopentylglycol/anhydride triméllitique Acétyl tributyl citrate TOTAL Ce vernis présente un « séchage physique », c'est-à-dire que l'on note un séchage par évaporation du solvant et un durcissement à l'air et à la lumière 10 visible du vernis après quelques minutes. Exemple comparatif 2 : Vernis-gel de l'art antérieur Ce vernis gel commercialisé sous le nom de SHELLAC de la société Creative 15 Nail Design comprend un ensemble de trois compositions : une composition de base, appliquée en une couche unique directement sur l'ongle et réticulée sous UV, deux couches d'une composition colorée réticulées sous UV et une couche « top-coat » d'une composition finale couvrant les couches précédentes, également réticulée sous UV. Ces trois compositions renferment une proportion 20 importante (entre 40 et 60 %) d'un oligomère de type polyuréthane acrylate tel 38 20,7 18 9 12 1,5 0,8 100 20 46 16 10 5 3 100 3036958 10 que le Di Hema triméthylhexyl dicarbamate de masse molaire 470 glmol, en présence d'autres (méth)acrylates de masse molaire inférieure à 1000 g/mol (W02011/011304). Aucun de ces composés ne présente un « séchage physique » au sens de la définition donnée en introduction. En revanche ces 5 composés acrylés polymérisent rapidement sous un rayonnement ultra-violet pour former un film résistant sur l'ongle. Il est donc indispensable de disposer d'une lampe UV pour réaliser successivement les polymérisations/réticulations des différentes couches appliquées. lo Exemple 3 : invention Ce vernis comprend une composition colorée et une composition de finition (top-coat), dont les formulations sont présentées ci-après Composition colorée (dénommée lere composition): Acétate de butyle Acétate d'éthyle Nitrocellulose Acétyl tributyl citrate Copolymère acide adipique/néopentylglycol/anhydride triméllitique Oligomère Stearalkonium bentonite Pigment Red 7 Lake TOTAL 20 15 31 31,2 15 6 12 2,5 1,5 0,8 100 3036958 I1 Composition de finition (dénommée 2e composition) : Acétate de butyle Acétate d'éthyle Acétate butyrate de cellulose Alcool isopropylique Photoinitiateur Acétyl tributyl citrate Oligomère TOTAL 100 5 Dans cet exemple, le photoinitiateur est l'éthyl (-2,4,6,-trimethylbenzoyl) phenylphosphinate (TPO I) de la société Rahn, l'oligomère, le produit Doublemer 347-1 de la société Double Sound et le pigment Red 7 Lake, Unipur Red LC 3071 de la société Sensient. io Au contraire du vernis Shellac de l'exemple comparatif 2, la lere composition, celle au contact direct de l'ongle, ne comprend pas de photo-initiateur, mais sèche sur l'ongle en quelques minutes, autorisant son recouvrement par la composition de finition Cette dernière renferme un photo-initiateur pour accélérer et réaliser une polymérisation/réticulation complète de l'oligomère à la 15 lumière visible, sans nécessiter l'usage d'une lampe UV. Des tests de brillance ont été réalisés sur ce vernis, ainsi que les vernis des exemples comparatifs 1 et 2. Pour l'exemple 2, le vernis comparatif a été passé sous lampe UV de 36 Watt après application de la composition de base (10 20 secondes), de la première couche colorée (2 minutes), de la seconde couche colorée (2 minutes) et de la couche "top coat" (4 minutes). L'ensemble a été ensuite dégraissé à l'isopropanol comme indiqué dans la notice du fabriquant. Brillance à t0 25 Exemple 1 (comp.) = 82 UB Exemple 2 (comp.) = 85 UB Exemple 3 = 88 UB 19,4 46 15 10 2 2,6 5 3036958 12 Les résultats de la perte de brillance en % en fonction du nombre de passages lors du test d'abrasion humide sont regroupés dans le tableau 2 ci-après. Vernis 1 (Comp.) Vernis 2 (Comp.) Vernis 3 (invention) 0 passe 100 100 100 2 000 passes 99,1 100 100 4 000 passes 98,8 99,6 99,5 6 000 passes 97,6 99,3 99,3 8 000 passes 96,3 99 99,1 10 000 passes 96,3 98,7 98,8 5 Tableau 2 La perte de brillance du vernis selon l'invention est minime, du même ordre de grandeur que celle du vernis-gel. 10 Les temps de maquillage et de démaquillage ont également été notés, ils sont regroupés dans le tableau 3 ci-après. Vernis Temps de Temps de démaquillage maquillage Ex. 1 (Comp.) 5 minutes 5 minutes avec dissolvant base acétate éthyle Ex. 2 (Comp.) 25 minutes 30 minutes avec dissolvant base acétone Ex. 3 5 minutes 5 minutes avec dissolvant base acétate éthyle Tableau 3 15 On note un maquillage et un démaquillage du vernis selon l'invention équivalent à celui d'un vernis-solvant classique, et bien inférieurs à ceux du vernis-gel, sans nécessiter l'emploi d'un solvant à base d'acétone. 3036958 13 Un test a été réalisé sur un panel de 20 personnes. Un premier groupe a testé le vernis 1, un second groupe le vernis 2 et un troisième groupe le vernis 3. Ces panelistes ont donné leur avis sur la tenue de la brillance du système appliqué. La moyenne des réponses est présentée dans le tableau 4 ci- 5 dessous. Vernis Tenue de la brillance Vernis 1 (Comp.) 4 jours Vernis 2 (Comp.) 10 jours Vernis 3 8 jours Tableau 4 10 On note une tenue de la brillance doublée par rapport au vernis-solvant classique. Exemple 4 : proportions d'oligomère et de photo-initiateur 15 Dans cet exemple, différents pourcentages d'oligomère et de photo-initiateur ont été introduits dans la composition de finition (top-coat) appliquée sur le même vernis « coloré » que celui de l'exemple 3. Les trois compositions de finition supplémentaires testées sont regroupées dans le tableau 5. 3036958 14 Vernis 3 Vernis 4 Vernis 5 Vernis 6 de l'ex. 3 Acétate de butyle 19,4 20,4 17,4 19,4 Acétate d'éthyle 46 48 43 44 Acétate butyrate de cellulose 15 15 15 15 Alcool isopropylique 10 10 10 10 Photoinitiateur 2 2 2 4 Acétyl tributyl citrate 2,6 2,6 2,6 2,6 Oligomère 5 2 10 5 TOTAL 100 100 100 100 Tableau 5 5 Le photoinitiateur est l'éthyl (2,4,6,-trimethylbenzoyl) phenylphosphinate (TPO I) et l'oligomère, le produit Doublemer 347-1 de la société Double Bound. De manière similaire à l'exemple 3 des mesures de brillance, de perte de brillance dans un test d'abrasion humide (tableau 6), de temps de maquillage et lo de démaquillage (tableau 7) ont été effectués, et sont présentés ci-après. Brillance à to Vernis 3 =88 UB 15 Vernis 4 = 86 UB Vernis 5 = 89 UB Vernis 6 =87 UB Les résultats de la perte de brillance en % en fonction du nombre de passages zo lors du test d'abrasion humide sont regroupés dans le tableau 6 ci-après. 3036958 15 Vernis 3 Vernis 4 Vernis 5 Vernis 6 0 passe 100 100 100 100 2 000 passes 100 99,7 100 100 4 000 passes 99,5 99,1 99,6 99,4 6 000 passes 99,3 98,5 99,5 99,4 8 000 passes 99,1 98,1 99,2 99,0 10 000 passes 98,8 97,7 98,9 98,7 Tableau 6 Vernis Temps de Temps de démaquillage maquillage Vernis 3 5 minutes 5 minutes avec dissolvant base acétate éthyle Vernis 4 5 minutes 5 minutes avec dissolvant base acétate éthyle Vernis 5 5 minutes 7 minutes avec dissolvant base acétate éthyle Vernis 6 5 minutes 6 minutes avec dissolvant base acétate éthyle Tableau 7 REVENDICATIONS1. Composition de vernis pour les ongles, renfermant au moins un agent 5 filmogène, un plastifiant et un solvant, caractérisée en ce qu'elle comprend un ou plusieurs oligomère(s) de masse molaire supérieure à 1500 g/mol et/ou dont la température de transition vitreuse Tg est supérieure à 25 °C. 10 2. Composition de vernis selon la revendication 1, caractérisée en ce que la masse molaire de l'oligomère est supérieure ou égale à 2000 g/mol, de préférence supérieure ou égale à 3000 g/mol. 3. Composition de vernis selon la revendication 1 ou 2, 15 caractérisée en ce que l'oligomère présente une température de transition vitreuse Tg supérieure à 30 °C, de préférence supérieure à 35 °C, de préférence encore supérieure à 40°C. 4. Composition de vernis selon l'une quelconque des revendications 20 précédentes, caractérisée en ce que l'oligomère présente une dureté Persoz d'au moins 60 s, de préférence d'au moins 80 s, de préférence encore d'au moins 100 s, lorsqu'il est appliqué sur une plaque de verre selon une épaisseur de 50 pm et séché 24 h à 25°C à l'abri de la lumière. 25 5. Composition de vernis selon l'une quelconque des revendications précédentes, caractérisée en ce que l'oligomère possède des doubles liaisons acryliques ou méthacryliques disponibles pour réagir avec des radicaux. 30 6. Composition de vernis la revendication 5, caractérisée en ce que l'oligomère est choisi parmi : un poly(méth)acrylate (meth)acrylé, un polyester (meth)acrylé, un polyether (meth)acrylé, un uréthane 3036958 17 (meth)acrylé, un polyurethane (meth)acrylé ou un époxy (meth)acrylé, un poly(méth)acrylate modifié silane (méth)acrylé ou un mélange de ceux-ci. 7. Composition de vernis selon l'une quelconque des revendications 5 précédentes, caractérisée en ce qu'elle renferme une concentration en dit oligomère comprise entre 0,1 % et 30 % en poids, de préférence comprise entre 0,5 % et 20 % en poids, de préférence encore comprise entre 1 et 15 % en poids du poids total de la composition de vernis. 10 8. Composition de vernis selon l'une quelconque des revendications précédentes, caractérisée en ce qu'elle ne renferme pas d'agent de réticulation de l'oligomère, tel qu'un photo-initiateur. 15 9. Composition de vernis selon l'une quelconque des revendications 1 à 7, comprend un photo-initiateur, de préférence de type radicalaire, apte à amorcer la réticulation du ou des oligomères (au moins) à la lumière du jour. 20 10. Composition de vernis selon la revendication 9, caractérisée en ce que la concentration en photo-initiateur est comprise entre 0,1 % et 10 % en poids, de préférence entre 0,5 % et 5 % en poids du poids total de la composition de vernis. 25 11. Procédé d'application de vernis sur un ongle comprenant les étapes successives suivantes : i)Application sur l'ongle d'une première composition A conforme à l'une quelconque des revendications 1 à 8 sous la forme d'au moins un film FA, la composition A renfermant de préférence un pigment coloré et ne 30 renfermant pas de photo-initiateur ; suivie d'un séchage dudit film FA ; ii) application, à la surface du film FA formé par la composition A, d'une seconde composition B, dénommée top coat, conforme à l'une quelconque des revendications 9 ou 10, sous la forme d'un film FB ; 3036958 18 ladite composition B renfermant un photo-initiateur ; iii) initiation, à la lumière visible, de la réticulation de la composition B, la réticulation des oligomères de la composition B provoquant la réticulation des oligomères présents à la surface du film FA, induisant une forte liaison des films FA et FB entre eux. 12. Kit de vernis à ongles, caractérisé en ce qu'il comprend : -un contenant CA, de type flacon, renfermant une première composition A de vernis conforme à l'une quelconque des revendications 1 à 8, -un contenant CB, de type flacon, renfermant une seconde composition B de vernis conforme à l'une quelconque des revendications 9 ou 10, -une notice d'utilisation. 13. Kit selon la revendication 12, caractérisé en ce que le contenant CA comporte des parois au moins partiellement transparentes rendant visible la teinte du vernis coloré de la première composition A, lorsque celle-ci est stockée dans ledit contenant CA. 14, Kit selon la revendication 12 ou 13, caractérisé en ce que le contenant CB comporte des parois opaques à la lumière visible et aux UV, aptes à empêcher la réticulation du vernis de la seconde composition B renfermant le photo-initiateur, lorsque celle-ci est stockée dans ledit contenant CB. 15. Kit selon l'une quelconque des revendications 12 à 14, caractérisé en ce qu'il comprend un contenant renfermant un dissolvant apte à retirer les couches de vernis A et B de l'ongle.30